(57)【要約】      （修正有）【課題】より涼しさを感じられる涼感織布及び布製品を提供する。【解決手段】涼感織布１０は、経糸１１と緯糸１２とから構成され、経糸１１と緯糸１２の少なくとも一方は、赤外線反射材及び熱伝導性向上材を備える機能性糸から構成されているとともに、機能性糸の垂直断面形状が長軸と短軸を有する非正円形状であり、好ましくは、機能性糸の垂直断面形状が楕円形状又は角丸長方形状であり、好ましくは、一方の面において前記緯糸の露出割合が前記経糸の露出割合よりも大きい涼感織布。【選択図】図３
2020128606.tif 000002
【特許請求の範囲】
【請求項１】
経糸と緯糸とから構成される涼感織布であって、
前記経糸と前記緯糸の少なくとも一方は、赤外線反射材及び熱伝導性向上材を備える機能性糸から構成されているとともに、
前記機能性糸の垂直断面形状が長軸と短軸を有する非正円形状である、
ことを特徴とする涼感織布。
【請求項２】
前記機能性糸の垂直断面形状が楕円形状又は角丸長方形状である、
ことを特徴とする請求項１に記載の涼感織布。
【請求項３】
一方の面において前記緯糸の露出割合が前記経糸の露出割合よりも大きい、
ことを特徴とする請求項１又は２に記載の涼感織布。
【請求項４】
綾織又は朱子織で織られている、
ことを特徴とする請求項１乃至３のいずれか一項に記載の涼感織布。
【請求項５】
デニム生地である、
ことを特徴とする請求項１乃至４のいずれか一項に記載の涼感織布。
【請求項６】
請求項１乃至５のいずれか一項に記載の涼感織布から構成される、
ことを特徴とする布製品。
【発明の詳細な説明】
【技術分野】
【０００１】
本発明は、涼感織布及び布製品に関する。
【背景技術】
【０００２】
夏季など気温が高い時期に着用される衣服等においては、着用時に涼しさを感じられる効果（以下、涼感効果とも記す）を発揮する生地の利用が進んでいる（例えば、特許文献１〜５）。
【０００３】
特許文献１には、中空状の合成樹脂製フィラメントを含む機能性糸を用いた織布が開示されている。また、特許文献２には、表面に相転移材料を封入したマイクロカプセルが固着した不織布が開示されている。また、特許文献３には、吸水繊維により形成された生地に、接触冷感剤が添加されたものが開示されている。また、特許文献４には、熱可塑性エラストマーを含有する繊維が用いられた生地が開示されている。また、特許文献５には、親水性繊維からなるスパン糸、抗菌性を有するフィラメント糸、及び、熱伝導性の高いフィラメント糸から少なくとも二種以上を用いた複合撚糸から構成される生地が開示されている。
【先行技術文献】
【特許文献】
【０００４】
【特許文献１】特開２０１８−７６６１６号公報
【特許文献２】特開２０１６−２１１１０３号公報
【特許文献３】特開２０１４−１６９５１９号公報
【特許文献４】特開２００４−２７００７５号公報
【特許文献５】特開２００３−２９３２４４号公報
【発明の概要】
【発明が解決しようとする課題】
【０００５】
これまで提供されてきた生地においても、着用時に涼しさを感じられるものの、より涼しさを感じられる生地のニーズが高まっている。
【０００６】
本発明は、上記事項に鑑みてなされたものであり、その目的とするところは、より涼しさを感じられる涼感織布及び布製品を提供することにある。
【課題を解決するための手段】
【０００７】
本発明の第１の観点に係る涼感織布は、
経糸と緯糸とから構成される涼感織布であって、
前記経糸と前記緯糸の少なくとも一方は、赤外線反射材及び熱伝導性向上材を備える機能性糸から構成されているとともに、
前記機能性糸の垂直断面形状が長軸と短軸を有する非正円形状である、
ことを特徴とする。
【０００８】
また、前記機能性糸の垂直断面形状が楕円形状又は角丸長方形状であることが好ましい。
【０００９】
また、一方の面において前記緯糸の露出割合が前記経糸の露出割合よりも大きいことが好ましい。
【００１０】
また、綾織又は朱子織で織られていることが好ましい。
【００１１】
また、デニム生地であってもよい。
【００１２】
本発明の第２の観点に係る布製品は、
本発明の第１の観点に係る涼感織布から構成される、
ことを特徴とする。
【発明の効果】
【００１３】
本発明によれば、より涼しさを感じられる涼感織布及び布製品を提供できる。
【図面の簡単な説明】
【００１４】
【図１】涼感織布の構成を示す表地の平面図である。
【図２】涼感織布の構成を示す裏地の背面図である。
【図３】図２のＡ−Ａ’断面図である。
【図４】緯糸の断面図である。
【図５】他の形態の緯糸の断面図である。
【図６】他の涼感織布の構成を示す表地の平面図である。
【図７】他の涼感織布の構成を示す裏地の背面図である。
【図８】実施例における遮熱温度の検証実験で使用した装置の図である。
【図９】実施例における拡散性水分残留率の検証実験の結果を示すグラフである。
【発明を実施するための形態】
【００１５】
本実施の形態に係る涼感織布１０は、図１〜図３に示すように、経糸１１と緯糸１２から構成されている。そして、経糸１１と緯糸１２の一方は、赤外線反射材及び熱伝導性向上材を備える機能性糸から構成されている。そして、機能性糸の垂直断面形状は長軸と短軸を有する非正円形状である。ここでは、緯糸１２が機能性糸から構成されており、経糸１１が普通糸から構成されている例をもって説明する。
【００１６】
涼感織布１０は、一方の面（肌が触れる面）において、緯糸１２に含まれる熱伝導性向上材による接触冷感効果、並びに、緯糸１２の垂直断面形状が非正円形状であることによる緯糸１２が肌に接触する面積の向上効果により、着用する人に涼感を与える。更に、緯糸１２に含まれている赤外線反射材により、遮熱効果も有する。
【００１７】
機能性糸は、赤外線反射材及び熱伝導向上材を含有している。機能性糸は、ナイロン、ポリエステル、ポリウレタンからなる群から選ばれる少なくとも１種以上の合成樹脂材料と、赤外線反射材と、熱伝導性向上材とから構成されている。
【００１８】
ナイロンやポリエステルは、ほとんど吸水、吸湿がないため、涼感織布１０は速乾性を有することになる。涼感織布１０の速乾性が高いことによって、蒸れにくく、更なる涼感の向上につながる。
【００１９】
熱伝導性向上材は、肌が涼感織布１０に触れたときに涼感を生じさせる機能を果たす。熱伝導性向上材は、例えば、ヒスイ輝石、エジリン輝石、コスモクロア輝石、ダイヤモンド、窒化ケイ素、窒化アルミニウム、炭化ケイ素、酸化ベリリウム、及び、酸化アルミニウムからなる群から選ばれる少なくとも１種以上の粉末を含有するものを好適に使用することができる。
【００２０】
赤外線反射材は、涼感織布１０の一方の綿から他方の面への温度上昇を抑える機能を発揮する。赤外線反射材として、例えば、白色顔料の粉末を含有するものを使用することができる。白色顔料としては、例えば、金属酸化物、鉱物、及び、無機物からなる群から選択される少なくとも１種以上の粉末が挙げられる。金属酸化物としては、酸化チタン、酸化亜鉛などが挙げられる。鉱物としては、白色雲母などが挙げられる。無機物としては、炭酸カルシウム、硫酸バリウムなどが挙げられる。
【００２１】
熱伝導性向上材、及び、赤外線反射材は、いずれも微粒子状である。熱伝導性向上材、及び、赤外線反射材の粒径は小さいほど機能性糸に含有させやすく好ましい。例えば、３００〜５００ｎｍであることが好ましい。熱伝導性向上材、及び、赤外線反射材は、機能性糸を製造する際に、機能性糸の原料となる樹脂素材に練り込まれることにより、機能性糸に含有される。
【００２２】
なお、機能性糸に含有される熱伝導性向上材、及び、赤外線反射材の量が多いほど、涼感効果を発揮する一方、これらの含有量が多すぎると、機能性糸の物理的強度の低下や、断面形状の不均一化を招くことになる。このため、機能性糸に占める熱伝導性向上材、及び、赤外線反射材の総含有量は、４〜７体積％、好ましくは５〜６体積％であることが好ましい。また、熱伝導性向上材と赤外線反射材の配合比については、１：１を基準にすればよく、いずれの機能を大きく持たせるかにより、例えば、２：８〜８：２の範囲で任意に設定され得る。
【００２３】
そして、機能性糸の垂直断面形状は、長軸と短軸を有する非正円形状である。機能性糸がこのような断面形状をしていることにより、一般的な垂直断面形状が正円形状の糸を用いた場合に比べ、人が着用した際に、肌が接触する機能性糸の接触面積を大きくすることができ、涼感効果が向上する。
【００２４】
例えば、図４に示すように、機能性糸（緯糸１２）の垂直断面形状は楕円形状である。また、図５に示すように、機能性糸（緯糸１２）の垂直断面形状は２つの等しい長さの平行線と２つの半円形からなる角丸長方形状である。また、機能性糸（緯糸１２）の垂直断面形状はひょうたん形状（不図示）であってもよい。
【００２５】
機能性糸の垂直断面形状における長軸（図４、図５に示すｄ）と短軸（図４、図５に示すｈ）の比（長軸／短軸）については、この比が大きいほど、肌に接触する裏地の緯糸１２の接触面積を大きくできるため、この比が大きいほど好ましい。一方で、長軸／短軸が大きすぎると、緯糸１２が薄くなって緯糸１２の物理的強度の低下につながったり、赤外線反射材及び熱伝導性向上材の含有量の低下につながったりする。また、一定の断面形状の緯糸１２を製造することも困難である。このようなことから、長軸／短軸は、１．５〜３であることが好ましく、１．５〜２．５であることがより好ましく、２であることが最も好ましい。
【００２６】
経糸１１は、普通糸であり、どのような素材から構成されていてもよく、例えば、綿、毛、麻、及び、絹からなる群から選ばれる１種以上の天然繊維から構成されていてもよい。経糸１１の垂直断面形状は、通常の糸と同様、正円形状であってもよい。経糸１１は、表地における露出割合が高い糸である。涼感織布１０において、経糸１１が天然繊維で構成されている場合、外見上、既存の天然繊維で構成される織布と同様の外観や質感を有しながらも、涼感を生じさせる機能が付与される。
【００２７】
涼感織布１０の一方の面において、緯糸１２の露出割合が経糸１１の露出割合よりも大きいことが好ましい。この場合、涼感織布１０の他方の面は、緯糸１２の露出割合が経糸１１の露出割合よりも小さくなる。涼感織布１０が衣類等の製品の生地として用いられる場合、緯糸１２の露出割合が大きい面、即ち機能性糸の露出割合が多い面が裏地となり、経糸１１の露出割合が大きい面が表地となる。よって、以下の説明において、緯糸１２の露出割合が大きい面を裏地、経糸１１の露出割合が大きい面を表地とも言う。
【００２８】
経糸１１と緯糸１２の径（幅）が等しい場合、裏地における緯糸１２の露出率（裏地における緯糸１２の露出面積／裏地の面積）は２／３以上であることが好ましい。緯糸１２の露出率が高いほど、肌が緯糸１２に接触する面積が大きく、涼感効果が高くなる。
【００２９】
上記のように経糸１１、緯糸１２の露出率を異ならせるべく、涼感織布１０は、綾織、又は、朱子織で織られていることが好ましい。また、これらの織り方により、緯糸１２が伸縮性の高い素材から構成されていると、伸縮性の高い涼感織布１０が提供される。
【００３０】
なお、図１〜図３は、綾織で織られた形態の涼感織布１０が示されたものであり、涼感織布１０の裏地における緯糸１２の露出割合は、２／３である。また、図６、図７は、朱子織、具体的には、５枚朱子（経糸１１を４本浮かせ、５本目に緯糸１２が交差する点を作る織り方）で構成された形態の涼感織布１０が示されたものであり、裏地における緯糸１２の露出率は４／５である。
【００３１】
上記の説明では、経糸１１が普通糸、緯糸１２が機能性糸であり、裏地において緯糸１２の露出割合が経糸１１の露出割合よりも高い形態について説明したが、これに限定されるものではない。経糸１１が機能性糸、緯糸１２が普通糸であり、一方の面（裏地）において経糸１１の露出割合が緯糸１２の露出割合よりも高い形態であってもよい。また、経糸１１及び緯糸１２のいずれもが機能性糸の形態であってもよい。
【００３２】
涼感織布１０は、様々な生地として利用され、種々の布製品の製作に利用され得る。涼感織布１０から構成される布製品としては、シャツやズボンなどの被服として、人が着用する布製品、特に、直に人の肌が触れる布製品であると、涼感織布１０の涼感効果を実感できるため好ましい。
【００３３】
例えば、涼感織布１０は、ジーンズ等に用いられるデニム生地に好適である。表地に多く露出する経糸１１として、通常のデニム生地に使用される綿素材の糸が使用されていれば、デニム生地本来の外観、質感、風合いが保たれる。一般的に、デニム生地は、厚みがあり丈夫に作製されるものゆえ、夏場に着用すると暑く感じる。このため、夏場にデニム生地で作製された衣服の着用を控える者も多くいる。しかし、本実施の形態に係る涼感織布１０は涼やかであるので、夏場にもジーンズ等、デニム生地の衣服を着用したい人にとって非常に有用である。
【００３４】
また、緯糸１２がポリウレタン等の伸縮性の高い合成樹脂素材から構成されていると、涼感織布１０の伸縮性も高くなるので、着用すると身体の動きに追従し、動きやすくなる。
【実施例】
【００３５】
製作したデニム生地の遮熱性、接触冷感温、拡散性残留水分率、紫外線遮蔽率について検証した。検証に用いたデニム生地は、下記に示す素材の経糸、緯糸を用い、図１〜図３に示される綾織の涼感織布である。
【００３６】
経糸として綿素材の普通糸を用いた。また、緯糸として、ポリウレタンに酸化チタン、ヒスイ輝石の微粒子が練り込まれ、垂直断面形状が楕円形状（長軸／短軸＝２）に製造された機能性糸を用いた。酸化チタン、ヒスイ輝石は、いずれも平均粒径が４００ｎｍであり、ポリウレタンに５体積％の割合で練り込まれている。また、酸化チタンとヒスイ輝石の配合比は１：１とした。
【００３７】
（遮熱性の検証実験）
上記のデニム生地と、比較例として用意した対比生地とを、図８に示す試験装置にセットして、それぞれの生地の裏面における温度を測定した。
【００３８】
比較例として用意した対比生地は、上記のデニム生地の機能性糸を通常のデニム生地で緯糸として使用される未染色の綿糸に変更した点以外、上記のデニム生地と同じ構成である。
【００３９】
図８に示す試験装置は、発泡スチロールで構成した試験台２１と、高さ１ｃｍであり上面側と底面側とが開口した枠状の試料台２２と、試料台の内部に設置された熱電対センサー２５と、熱電対センサー２５の上に配される黒体テープ２６と、写真撮影用のレフランプ２３と、レフランプ２３の支持部２４とを備える。レフランプ２３の光源は白熱電球である。
【００４０】
レフランプ２３と試験台２１の距離を３０ｃｍ、デニム生地と対比生地との隙間を１．５ｃｍとし、デニム生地と対比生地とをそれぞれ試料台２２に載せた。この状態にて、２０℃、湿度６５％の環境でレフランプ２３を点灯し、１５分間にわたって、熱電対センサー２５でそれぞれの生地の裏面の温度の変化を測定した。
【００４１】
その結果を表１に示す。デニム生地と対比生地との温度差は、経過時間１５分で１１．６℃である。したがって、デニム生地では、太陽光線を浴びても、生地の裏側の温度上昇が大幅に抑制されることわかる。
【００４２】
【表１】
2020128606.tif 000003
【００４３】
（接触冷温感の検証実験）
接触冷温感（熱流量ピーク値（ｑｍａｘ））は、精密迅速熱物性測定装置（サーモラボＩＩ（製品名、カトーテック株式会社製））を用いたサーモラボ法（試験条件：ΔＴ＝１０℃）に基づいて測定した。肌が生地に触れた時に、「温かい」、「冷たい」と感じる皮膚感覚を、「接触冷温感」と呼ぶ。肌から生地への熱の移動量によって冷温感の感じ方が異なり、それを評価する指標「ｑ ｍａｘ（熱流量ピーク値）」を測定するものである。この数値が高いほど、熱の移動量が大きく、生地に触れた際に涼しさを感じられることになる。
【００４４】
その結果、本実施例のデニム生地のｑｍａｘは、０．１９６Ｊ／ｃｍ２・ｓｅｃであった。
【００４５】
（拡散性残留水分率の検証実験）
デニム生地の質量（Ｍ０）を測定した。続いて、０．３ｍＬの水を滴下したデニム生地の重量（Ｍ１）を測定した。そして、デニム生地を吊り下げた状態においた。この状態にて、経過時間毎のデニム生地の重量（Ｍ２）を測定し、拡散性残留水分率を式１によって求めた。なお、上記実験は、２０℃、湿度６５％の環境下にて行った。
拡散性残留水分率（％）＝｛（Ｍ２−Ｍ０）／（Ｍ１−Ｍ０）｝×１００  …（式１）
【００４６】
その結果を図９に示す。拡散性残留水分率は経時的に減少し、９０分後に０％となった。
【００４７】
（紫外線遮蔽率の検証実験）
ＡＳ／ＮＺＳ４３９９：１９９６に準じてデニム生地の紫外線遮蔽率を測定した。デニム生地の紫外線遮蔽率は９９．９％であり、ＵＰＦ等級は５０＋（Ｅｘｃｅｌｌｅｎｔ  ｐｒｏｔｅｃｔｉｏｎ）という結果であった。
【００４８】
なお、特許文献１に開示されている涼感織布では、上記と同様の実験方法で測定される遮熱温度差が５．３℃（経過時間１５分）、ｑｍａｘが０．１２４Ｗ／ｃｍ２と記されている。
【００４９】
したがって、本実施例のデニム生地は、遮熱性、接触冷温感のいずれも優れており、この生地を用いて製作されたジーンズ等の被服を着用すると、より涼しさを感じられることがわかる。
【符号の説明】
【００５０】
１０    涼感織布
１１    経糸
１２    緯糸
【図１】
2020128606.tif 000004
【図２】
2020128606.tif 000005
【図３】
2020128606.tif 000006
【図４】
2020128606.tif 000007
【図５】
2020128606.tif 000008
【図６】
2020128606.tif 000009
【図７】
2020128606.tif 000010
【図８】
2020128606.tif 000011
【図９】
2020128606.tif 000012